(57)【要約】【課題】主として病院や老人介護施設などに有用な硬過ぎず、軟らか過ぎないクッション性の便座シートを提供する。【解決手段】洋風便器の便座へ左右対称な２枚１組として載置使用される便座シートの製造法であって、硬度が約３０度以下のシリコーンゴムと、その１００重量％に対する約２重量％の加硫剤と、同じくシリコーンゴムの１００重量％に対する約２．０〜３．５重量％の発泡剤との混合材料を金型に入れて、所要時間だけ加熱・加圧することにより、上記便座の平面輪郭形状と対応するほぼ半月形の平面輪郭形状並びに約１０〜１５mmの一定厚みを備えた断面ほぼ等脚台形に成形・加硫する。【選択図】  図９
2010246736.tif 000002
【特許請求の範囲】
【請求項１】
洋風便器の便座へ左右対称な２枚１組として着脱自在に載置使用される便座シートであって、
上記便座とほぼ対応する平面輪郭形状と大きさ並びに一定の厚みを備えた低硬度なシリコーンゴムから成り、そのシリコーンゴムに添加した発泡剤によって、低反発クッション性を与えたことを特徴とする便座シート。
【請求項２】
シリコーンゴムの強度を約３０度以下の低硬度として、厚みが約１０〜１５mmの断面ほぼ等脚台形に成形すると共に、
便座に接地する裏面を自己粘着力が発現する鏡面とする一方、使用者の肌が接触する表面をシボ付きの粗面としたことを特徴とする請求項１記載の便座シート。
【請求項３】
洋風便器の便座へ左右対称な２枚１組として載置使用される便座シートの製造法であって、
硬度が約３０度以下のシリコーンゴムと、その１００重量％に対する約２重量％の加硫剤と、同じくシリコーンゴムの１００重量％に対する約２．０〜３．５重量％の発泡剤との混合材料を金型に入れて、所要時間だけ加熱・加圧することにより、上記便座の平面輪郭形状と対応するほぼ半月形の平面輪郭形状並びに約１０〜１５mmの一定厚みを備えた断面ほぼ等脚台形に成形・加硫することを特徴とする便座シートの製造法。
【請求項４】
シリコーンゴムと加硫剤並びに発泡剤との混合材料を金型へ入れる前に、その金型のキャビティにシボ加工を施して、コーンスターチやタルク、シッカロールなどの粉をまぶしておくと共に、
成形直後の未だ膨張状態にある成形物の表面へ、再度上記粉を塗布して、その粉を成形物の収縮作用により、気泡やシボの内部へ埋め込むことを特徴とする請求項３記載の便座シートの製造法。
【請求項５】
シリコーンゴムと加硫剤並びに発泡剤との混合材料に、そのシリコーンゴムの１００重量％に対する約７〜１５重量％のシリコーンオイルを添加することを特徴とする請求項３記載の便座シートの製造法。
【発明の詳細な説明】
【技術分野】
【０００１】
本発明は主として病院や老人介護施設、ホテルなどにふさわしく有用な便座シートとその製造法に関する。
【背景技術】
【０００２】
洋風便器に載置使用する便座シートとしては、便座の平面形状と対応するほぼ半月形状に作成された左右対称な２枚１組から成るもの（例えば特許文献１、２）と、便座の平面形状と対応するほぼＵ字形の１枚物であって、且つ下向きに張り出すフランジを便座の開口縁部へ嵌め付けることにより、使用者の着座面を高くする補高便座（例えば特許文献３、４）との２種が公知である。
【先行技術文献】
【特許文献】
【０００３】
【特許文献１】特開平９−２３８８６８号公報
【特許文献２】実用新案登録第３１０５０８１号公報
【特許文献３】特開２００１─９５７２１号公報
【特許文献４】特開２００７−１５１９８１号公報
【発明の概要】
【発明が解決しようとする課題】
【０００４】
ところが、上記特許文献１、２に開示された便座シートは、合成繊維（ポリエステル）の不織布や基布とこれらの裏面に重合一体化された粘着剤層とから成り、その粘着剤層の離型フィルムを剥ぎ取って、便座の上面へ貼り付け使用するようになっており、その不織布や基布はたとえ起毛させたとしても、極めて薄肉であってクッション性を発揮しないため、一般家庭において健常者が使用するならばともかく、老人や病人、障害者、その他の病弱者が長時間着座することには不適当であって、病院や老人介護施設などに不向きとなる。
【０００５】
又、便座から取りはずし、洗濯すれば、繰り返し使用できることになっているが、その不織布や基布の裏面に塗工された粘着剤層の粘着力は、洗濯の繰り返しにより弱体化するため、全体の薄肉・軽量品であることとも相俟って、必らず使用中の位置ズレや剥落を生ずることとなり、新品との早期な交換を余儀なくされるのである。
【０００６】
他方、上記特許文献３、４に開示された補高便座は、発泡ポリウレタンを代表例とする軟らかいクッション材料から成るため、便座や使用者の肌に馴染みやすい追従性を有する利点がある反面、必要な厚みの不足により底づきしてしまうおそれがあるほか、吸水性を有するため、水洗いやトイレ洗剤による拭き掃除，アルコールによる消毒などを行なうこともできず、又熱伝導性に劣るため、保温便座の保温効果を期待できなくなる。
【０００７】
それにもまして、便座に対する粘着力や吸着力がなく、全体の軽量品であるため、その便座の開口縁部へ嵌め付け使用する補高便座であればともかく、便座の上面ヘ言わば載置するだけの汎用的な便座シートとしては、到底使用することができない。
【課題を解決するための手段】
【０００８】
本発明はこのような課題の抜本的な解決を目的としており、その目的を達成するために、請求項１では洋風便器の便座へ左右対称な２枚１組として着脱自在に載置使用される便座シートであって、上記便座とほぼ対応する平面輪郭形状と大きさ並びに一定の厚みを備えた低硬度なシリコーンゴムから成り、そのシリコーンゴムに添加した発泡剤によって、低反発クッション性を与えたことを特徴とする。
【０００９】
又、請求項２ではシリコーンゴムの強度を約３０度以下の低硬度として、厚みが約１０〜１５mmの断面ほぼ等脚台形に成形すると共に、
【００１０】
便座に接地する裏面を自己粘着力が発現する鏡面とする一方、使用者の肌が接触する表面をシボ付きの粗面としたことを特徴とする。
【００１１】
請求項３では洋風便器の便座へ左右対称な２枚１組として載置使用される便座シートの製造法であって、
【００１２】
硬度が約３０度以下のシリコーンゴムと、その１００重量％に対する約２重量％の加硫剤と、同じくシリコーンゴムの１００重量％に対する約２．０〜３．５重量％の発泡剤との混合材料を金型に入れて、所要時間だけ加熱・加圧することにより、上記便座の平面輪郭形状と対応するほぼ半月形の平面輪郭形状並びに約１０〜１５mmの一定厚みを備えた断面ほぼ等脚台形に成形・加硫することを特徴とする。
【００１３】
請求項４ではシリコーンゴムと加硫剤並びに発泡剤との混合材料を金型へ入れる前に、その金型のキャビティにシボ加工を施して、コーンスターチやタルク、シッカロールなどの粉をまぶしておくと共に、
【００１４】
成形直後の未だ膨張状態にある成形物の表面へ、再度上記粉を塗布して、その粉を成形物の収縮作用により、気泡やシボの内部へ埋め込むことを特徴とする。
【００１５】
更に、請求項５ではシリコーンゴムと加硫剤並びに発泡剤との混合材料に、そのシリコーンゴムの１００重量％に対する約７〜１５重量％のシリコーンオイルを添加することを特徴とする。
【発明の効果】
【００１６】
請求項１の構成によれば、低硬度のシリコーンゴム製として、そのムーニー粘度に基き便座の上面ヘ言わば置くだけで、安定良く粘着させることができ、合成繊維の布地に特別の粘着剤層を塗工したり、或いは補高便座のように便座の開口縁部へ嵌め付けたりしなくとも、決して位置ズレしたり、剥落したりするおそれがなく、汎用性に優れる。
【００１７】
又、シリコーンゴムに対する発泡剤の添加により、低反発クッション性が与えられているため、軟らか過ぎて底づきしてしまったり、逆に硬いため長時間の着座が苦痛となったりせず、使用者の座圧を効果的に分散させ、肌に馴染む感触を得られる。その結果、水洗いはもとより、アルコール消毒や熱湯消毒などを支障なく行なえることとも相俟って、特に病人や老人、身体障害者などに有益な便座シートであると言える。
【００１８】
特に、請求項２の構成を採用するならば、床から便座の上面までをいたずらに高くせず、しかも底づきのおそれを確実に解消できる効果がある。又、便座シートの裏面が鏡面となって、便座への粘着効果を昂め得る一方、便座シートの表面は逆にベタ付かない粗面として、使用者の快適な着座感を与えることができる。
【００１９】
請求項３の製造法によれば、上記硬さと軟らかさとが適度に併存する低反発クッション性の便座シートを、容易・確実に成形・加硫することができ、安価に提供し得る効果がある。
【００２０】
その場合、請求項４の構成を採用するならば、便座シートが使用者の肌と接触する表面を、その気泡やシボの内部へ埋め込まれるシッカロールやタルク、コーンスターチなどの粉により、所謂サラサラの乾燥状態に保つことができ、肌触りの良好な便座シートを得られる効果がある。
【００２１】
更に、請求項５の構成を採用するならば、便座シートが便座に接地する裏面の粘着力を、そのシリコーンゴムに対するシリコーンオイルの添加によって、耐用的に持続させることができ、その低下の予防に役立つ。
【図面の簡単な説明】
【００２２】
【図１】本発明に係る便座シートの斜面図である。
【図２】図１の平面図である。
【図３】図１の３−３線拡大断面図である。
【図４】便座シートを洋風便器の便座に取り付けた状態の斜面図である。
【図５】図５の拡大平面図である。
【図６】便座に便座シートを取り付けた状態の断面図である。
【図７】プレス加硫金型の平面図である。
【図８】プレス加硫金型の型開き状態を示す断面図である。
【図９】プレス加硫金型の型締め状態を示す断面図である。
【発明を実施するための形態】
【００２３】
以下、図面に基いて本発明を具体的に詳述すると、図１〜６は本発明に係る便座シート（１０）とその使用状態を示しており、便座シート（１０）は左右対称な２枚１組から成り、その各個が低硬度のシリコーンゴムから便座（１１）の平面形状と対応するほぼ半月形の平面輪郭形状や一定の厚み（Ｔ）を備えた断面ほぼ等脚台形に成形・加硫されているが、そのシリコーンゴムに対する発泡剤の混入によって、低反発クッション性も与えられている。便座シート（１０）の厚み（Ｔ）は一例として約１０〜１５mm、同じく長さ（Ｌ）は一例として約３４３mm、その長さ（Ｌ）を２等分する中間部での幅（Ｗ）は、やはり一例として約６９mmである。
【００２４】
図７〜９は上記便座シート（１０）のプレス加硫金型（Ｍ）を示しており、これは断面ほぼ倒立等脚台形のキャビティ（Ｃ）を有する下型（１２）と、その下型（１２）のキャビティ（Ｃ）を密閉し得る上型（熱盤）（１３）との１組から成り、その上型（１３）を複数本のガイドピン（１４）に沿って、下型（１２）から昇降作動できるようになっている。（１５）はスライド盤（１６）に対する下型（１２）の取付け用固定ネジである。尚、図例のプレス加硫金型（Ｍ）は上記便座シート（１０）の言わば２個取りを示しているが、これに限らぬことは勿論である。
【００２５】
上記プレス加硫金型（Ｍ）を用いて、本発明の便座シート（１０）を製造するに当っては、低硬度（好ましくは３０度以下）のシリコーンゴム（コンパウンド）と、その１００重量％の約７〜１５重量％に相当するシリコーンオイルと、同じくシリコーンゴムの１００重量％に対する約２重量％の加硫剤と、やはりシリコーンゴムの１００重量％に対する約２．０〜３．５重量％の発泡剤とを混合して、その混合材料を図８、９のように上記プレス加硫金型（Ｍ）における下型（１２）のキャビティ（Ｃ）へ装入し、予じめタイマーにより設定した時間だけ加熱・加圧するのである。そうすれば、図１〜３に示した左右対称な２枚１組の便座シート（１０）を成形・加硫することができる。
【００２６】
その場合、上記加熱温度は約１７０〜１８０℃として、約１３〜１７分の一定時間だけ電気により加熱する。加圧力は約３０〜５０トンである。特に、シリコーンゴムの硬度を好ましくは３０度以下の低硬度として、そのシリコーンゴムに発泡剤を混入した所以は、本発明の便座シート（１０）に低反発クッション性を発揮させるためである。
【００２７】
但し、シリコーンゴムの１００重量％に対する発泡剤の混合比率が、２重量％よりも過少であると、便座シート（１０）の目標とする軟らかさを確実に得ることができない。他方、３．５重量％よりも過多であると、ゴムスポンジ（発泡剤の混合率は約５重量％）のように軟らかくなり過ぎて、復元性を発揮することができない。上記数値範囲により初めて、硬過ぎず、軟らか過ぎない中間程度のクッション性を得られるのである。
【００２８】
又、便座シート（１０）の一定厚み（Ｔ）については、約１０〜１５mmに寸法化することが望ましい。その１０mmよりも薄肉であると、上記クッション性との関係上底づきしてしまうおそれがあり、他方１５mmよりも厚肉であると、洋風便器（Ｐ）の開閉カバー（１７）によって被覆し難くなる。
【００２９】
何れにしても、上記数値条件のもとで成形・加硫すると、その成形直後の成形物は約１．５倍の体積に膨張し、その冷却での収縮作用によって、図１〜３に例示した寸法の便座シート（１０）を得られることとなる。着色剤を混入させて、希望する着色カラーを与えたり、アンモニアに有効な抗菌剤を混入させたり、或いはシリコーンゴムの１００重量％に対する約１〜２重量％の香料を添加して、便座シート（１０）から好みの芳香を発散させたりすることも可能である。
【００３０】
殊更、上記プレス加硫金型（Ｍ）における下型（１２）のキャビティ（Ｃ）へ、シリコーンゴムと加硫剤並びに発泡剤などの混合材料を装入する前に、予じめシボ加工を好ましくは約１４０〜２００μｍの深さとして施すと共に、そのキャビティ（Ｃ）にタルクやコーンスターチ、シッカロールなどの粉をまぶしておく。
【００３１】
そして、上記キャビティ（Ｃ）内での成形直後にある成形物が、約１．５倍の体積に膨張した時、その成形物の表面へ再度上記粉を塗布することが望ましい。そうすれば、その粉を塗布された成形物が、その後に自然冷却して収縮する作用により、気泡の内部や上記シボの凹部へ粉を自づと埋め込むことができ、便座シート（１０）の表面（使用者の肌が接触する着座面）（１０ａ）に快適なサラサラ感を与え得る効果がある。
【００３２】
他方、上記プレス加硫金型（Ｍ）における上型（１３）の下面を平滑に鏡面加工すれば、これと対応する便座シート（１０）の便座（１１）に接地する裏面（１０ｂ）が自己粘着力（タック力）を発現するため、従来品のような特別の粘着剤層を塗工する必要なく、その便座シート（１０）を洋風便器（Ｐ）の便座（１１）へ安定裡に貼り付け使用することができ、着脱操作も便利良く行なえる。
【００３３】
その場合、上記便座シート（１０）の自己粘着力（タック力）はシリコーンゴムに対する発泡剤の混合により低下するおそれがあるが、その低下のおそれはシリコーンオイルの混合によって防止することができる。但し、そのためにはシリコーンゴムを上記した通り、シリコーンゴムの１００重量％に対する約７〜１５重量％として混合させる必要がある。その混合比率が７重量％よりも過少であると、便座（１１）に粘着する効果的なゲル状態を得られず、それだからと言って１５重量％よりも過多であると、軟らか過ぎて不安定となり、使用時の底づきを起すおそれもある。
【００３４】
本発明の便座シート（１０）は上記のような一定厚み（Ｔ）の断面ほぼ等脚台形に成形・加硫された低硬度のシリコーンゴム製であるため、それ自体の重さ並びに鏡面となる裏面（１０ｂ）の自己粘着力により、洋風便器（Ｐ）の便座（１１）へ図４〜６のように、言わば置くだけで確実に安定良く使用することができ、不慮な位置ズレや剥落を生ずるおそれがない。
【００３５】
しかも、低硬度なシリコーンゴムに対する所定の混合比率を占める発泡剤の混合により、低反発クッション性が与えられているため、その便座シート（１０）の一定厚み（Ｔ）が約１０〜１５mmに寸法化されたこととも相俟って、使用者の体重を支持し乍らも底づきするおそれはなく、ゆっくりと弾性変形し、長時間の着座使用による痺れや局部的な圧迫、痛みなどを招くこともない。
【００３６】
更に、シリコーンゴム製の便座シート（１０）であるため、一般家庭用として洗濯できることは勿論、病院や介護老人保険施設などに用いるも、熱湯消毒やアルコール消毒、酸／アルカリ性のトイレ洗剤による拭き掃除などを支障なく行なえ、保温便座の熱伝導性や難燃性、耐寒性、電気絶縁性などにも優れる。
【符号の説明】
【００３７】
（１０）・便座シート
（１１）・便座
（１２）・下型
（１３）・上型
（１４）・ガイドピン
（１５）・固定ネジ
（１６）・スライド盤
（１７）・開閉カバー
（Ｍ）・プレス加硫金型
（Ｐ）・洋風便器
（Ｃ）・キャビティ
【図１】
2010246736.tif 000003
【図２】
2010246736.tif 000004
【図３】
2010246736.tif 000005
【図４】
2010246736.tif 000006
【図５】
2010246736.tif 000007
【図６】
2010246736.tif 000008
【図７】
2010246736.tif 000009
【図８】
2010246736.tif 000010
【図９】
2010246736.tif 000011